СПЛАВ НА ОСНОВЕ МЕДИ ЦВЕТА ЗОЛОТА
ALLOY ON BASIS OF GILT COPPER

Изобретение относится к области металлургии, а именно к составам сплавов на основе меди, которые могут быть использованы для изготовления корпусов часов, монет, столовых приборов, ювелирных изделий.
Известен сшив на основе меди цвета золота, содержащий, мас.%: бериллий 0,1-0,5; серебро 10,0-35,0; цинк 6,0-10,0; медь 40,0-60,0; золото - остальное [1].
Задачей изобретения является повышение жидкотекучести сплава.
Технический результат достигается тем, что сплав на основе меди цвета желтого золота, содержащий бериллий, серебро, цинк, золото, дополнительно содержит никель и бор, при следующем соотношения компонентов, мас.%: бериллий 0,01-0,03; серебро 3,0-5,0; цинк 6,0-10,0; золото 2,0-3,0; никель 0,2-0,3; бор 0,01-0,03; медь - остальное.
В таблице приведены составы сплава.
Таблица
Компоненты
Содержание, мас.% в составах
1
2
3
Бериллий
0,01
0,02
0,03
Серебро
5,0
4,0
3,0
Цинк
10,0
8,0
6,0
Золото
2,0
2,5
3,0
Никель
0,2
0,25
0,3
Бор
0,01
0,02
0,03
Медь
остальное
остальное
остальное
Жидкотекучесть сплава (по спиральной пробе), мм.
430-450
430-450
430-450
В составе сплава компоненты проявляют себя следующим образом. Цинк уменьшает плотность сплава, снижает его линейную усадку. Бериллий и цинк раскисляют медь. Серебро упрочняет твердый раствор. Золото и никель препятствуют окисляемости сплава на воздухе. Бор способствует измельчению зерна.
Выплавка сплава может быть проведена в тигельных печах, футерованных шамотом. Для очистки расплава от растворенного водорода, он может быть подвергнут фильтрованию через зернистые фильтры из фторидов кальция, предварительно подогретые до температуры 800°С.
Сплав по внешнему виду напоминает золото.
Источники информации
1. JP 57-152437, С22С 9/00 1982.